КАТАЛИЗАТОР И СПОСОБ ЕГО ПРИМЕНЕНИЯ

X
X.
1. Способ снижения концентрации NO в потоке технологического газа, включающий контактирование потока технологического газа с катализатором, содержащим железосодержащий шабазит и железосодержащий бета-цеолит, в условиях, подходящих для конверсии NO
2. Способ по п. 1, отличающийся тем, что условия конверсии включают температуру в диапазоне от 250 до 700 °С.
3. Способ по п. 1, отличающийся тем, что условия конверсии включают температуру в диапазоне от 325 до 675 °С.
4. Способ по п. 1, отличающийся тем, что условия конверсии включают температуру в диапазоне от 480 до 650 °С.
5. Способ по п. 1, дополнительно включающий добавление аммиака, мочевины или соединения, генерирующего аммиак, к технологическому газу до или одновременно с контактом технологического газа с катализатором.
6. Способ по п. 5, отличающийся тем, что генерирующее аммиак соединение выбирают из группы, состоящей из карбамата аммония, формиата аммония, карбоната аммония и металл-аминных комплексов.
7. Способ по п. 1, отличающийся тем, что приведение в контакт осуществляют в присутствии по меньшей мере 0,5 об. % воды.
8. Способ по п. 1, отличающийся тем, что приведение в контакт осуществляют в присутствии по меньшей мере 2 об. % воды.
X
9. Катализатор конверсии NO, содержащий железосодержащий шабазит и железосодержащий бета-цеолит.
10. Катализатор по п. 9, отличающийся тем, что железосодержащий шабазит получают без органического структурообразующего агента.
11. Катализатор по п. 9, отличающийся тем, что диаметр пор в железосодержащем шабазите составляет от 3 до 5 Ангстрем (0,0003-0,0005 мкм).
12. Катализатор по п. 9, отличающийся тем, что в железосодержащем шабазите отношение диоксида кремния к оксиду алюминия составляет от 3 до 10.
13. Катализатор по п. 9, отличающийся тем, что железосодержащий шабазит имеет средний размер кристаллов от 0,3 до менее 10 мкм.
14. Катализатор по п. 9, отличающийся тем, что железосодержащий шабазит имеет средний размер кристаллов от 0,3 до 5,0 мкм.
15. Катализатор по п. 9, отличающийся тем, что железосодержащий шабазит содержит от 0,5 до 5,0% мас. железа.
16. Катализатор по п. 9, отличающийся тем, что железосодержащий бета-цеолит получают без органического структурообразующего агента.
17. Катализатор по п. 9, отличающийся тем, что в железосодержащем бета-цеолите отношение диоксида кремния к оксиду алюминия составляет от 5 до 20.
18. Катализатор по п. 9, отличающийся тем, что в железосодержащем бета-цеолите отношение кремнезема к оксиду алюминия составляет от 5 до 11.
19. Катализатор по п. 9, отличающийся тем, что железосодержащий бета-цеолит содержит по меньшей мере 0,5% мас. железа.
20. Катализатор по п. 9, отличающийся тем, что железосодержащий бета-цеолит содержит от 1 до 10% мас. железа.
21. Катализатор по п. 9, отличающийся тем, что железосодержащий бета-цеолит имеет средний размер кристаллов более 0,1 мкм.
22. Катализатор по п. 9, отличающийся тем, что железосодержащий бета-цеолит имеет средний размер кристаллов от 0,2 до 5 мкм.
23. Катализатор по п. 9, отличающийся тем, что железо добавляют к бета-цеолиту и шабазиту-цеолиту путем ионного обмена.
24. Катализатор по п. 23, отличающийся тем, что железо, используемое для ионного обмена, представляет собой соль железа, выбранную из группы, состоящей из нитрата железа (III), хлорида железа (III), хлорида железа (II), сульфата железа (II) и их смесей.
25. Катализатор по п. 9, дополнительно содержащий оксид алюминия.